(57)【要約】【課題】防蟻効力が失活したシートに防蟻効力を付与するシロアリ防除方法。【解決手段】効力の無くなった防蟻シートを取り外す工程を省略し、防蟻施工の作業性を改善するため、殺虫成分をエマルション樹脂と混合し、たとえばＥＶＡ（エチレン・酢酸ビニル共重合体）製防蟻シート表面ならびに基礎立ち上がり部分に散布することにより、防蟻樹脂皮膜を形成することができる。このことにより、本来防蟻効力の無いシート表面に、処理むらのない均質な防蟻効力表面を再生させることが可能となった。【特許請求の範囲】
【請求項１】
殺虫成分をエマルション樹脂と混合し、シート表面ならびに基礎立ち上がり部分に散布することにより防蟻樹脂皮膜を形成することを特徴とするシロアリ防除方法。
【請求項２】
エマルション樹脂が、スチレン／ブタジエンの共重合エマルションであることを特徴とする請求項１に記載のシロアリ防除方法。
【請求項３】
エマルション樹脂が、酢酸ビニル／エチレン共重合エマルションであることを特徴とする請求項１に記載のシロアリ防除方法。
【発明の詳細な説明】
【０００１】
【発明の属する技術分野】
本発明は、家屋の床下に敷く防蟻シートが防蟻効力を失った後に、シロアリによる家屋被害を予防する方法に関する。
【０００２】
【従来の技術】
シロアリ類を防除するためには、シロアリ防除剤を建物の床下の土壌へ散布したり、シロアリが食害する木部へ直接処理する方法が一般的である。また、シロアリ防除剤の代わりに、有効成分をポリエチレンやエチレン酢酸ビニル共重合体などの材質でできたシートに含有させた防蟻シートを、土壌表面に設置する方法が普及している。例えば、木造建築の基礎工事が完成した時に、防蟻シートを基礎基盤の全面に敷設し、このシートの周辺と布基礎との間を防蟻剤で封止するものとして、特許文献１がある。また、基礎を構築した後で、この基礎地盤に防蟻シートを敷き詰め、基礎の周囲にはシロアリ防除剤を含有する蟻返し板を周設したものとして特許文献２がある。これら防蟻シートの場合には、その有効成分が失活した後の防蟻施工方法に関してはなんら記載も示唆もされていない。失活した後の防蟻施工方法としては、乳剤、フロアブル剤、マイクロカプセル剤などを水で希釈して散布する既存のシロアリ防除剤による土壌表面散布または土壌帯状散布を行う必要があるが、敷設した防蟻シートを取り外さなければならず、多くの労力を必要とする問題があった。
【０００３】
特許文献１：特開昭６３−７０７４３号
特許文献２：特開昭５９−９６３５１号
【０００４】
【発明が解決しようとする課題】
防蟻効果がなくなったシートを取り外すことなく、防蟻効果を復活させようとするものである。
【０００５】
【課題を解決するための手段】
本発明者は、シートを取り外すことなく、防蟻効果を復活させる方法について鋭意検討した結果、殺虫成分をエマルション樹脂と混合し、シート表面ならびに基礎立ち上がり部分に散布することにより防蟻樹脂皮膜を形成することで高い防蟻効果を示すことを見いだした。すなわち、本発明は殺虫成分をエマルション樹脂と混合し、シート表面ならびに基礎立ち上がり部分に散布することにより防蟻樹脂皮膜を形成することを特徴とするシロアリ防除方法に関するものである。
【０００６】
本発明に用いる殺虫成分は、シロアリに対し有効な致死効果を示すものであればいずれでも良い。たとえば、ペルメトリン，シフェノトリン、トラロメトリン、ビフェントリン、プラレトリン、エトフェンプロクス、シラフルオフェン、シペルメトリンなどのピレスロイド剤、イミダクロプリド、アセタミプリド、クロチアニジンなどのネオニコチノイド系殺虫剤、クロルフェナピルなどのピロール系殺虫剤、フィプロニルなどのフェニルピラゾール系殺虫剤、ホウ酸などの無機物などが挙げられる。
【０００７】
さらには、ピペロニルブトキサイド、Ｎ−（２−エチルヘキシル）ビシクロ［２，２，１］ヘプタ−５−エン−２，３−ジカルボキシイミド等の殺虫剤の共力剤を混合して用いることもできる。
【０００８】
本発明に用いられるエマルション樹脂としては、芳香族ビニル単量体、脂肪族共役ジエン系単量体、エチレン系不飽和酸単量体およびそれらのアルキルエステル等のラジカル重合可能な単量体の内から１種または２種以上を乳化重合して得られるものが挙げられる。それらの具体例としては、例えば、スチレン・ブタジエン系ラテックス、メチルメタクリレート・ブタジエン系ラテックス等の合成ゴム系ラテックスやスチレン・（メタ）アクリル酸エステル系エマルジョンや酢酸ビニルを主要単量体としてエチレン及び（メタ）アクリル酸アルキルを共重合した酢酸ビニル系エマルション等が挙げられる。
【０００９】
本発明に用いる殺虫成分は、殺虫原体が液状の場合、そのままエマルション樹脂と混合可能である。一方、粉末の場合でも、少量ならそのままエマルション樹脂と混合できるが、一般的には油剤、乳剤、フロアブル剤、マイクロカプセル剤等液状製剤に調製することが好ましい。これらの製剤を調製するためには一般には適当な溶剤、界面活性剤等を用いる。極性溶媒としては、エチレングリコール、プロピレングリコール、ジエチレングリコール、トリエチレングリコール、ジプロピレングリコール、へキシレングリコール、ポリエチレングリコールなどのグリコール系溶剤、ジエチレングリコールモノメチルエーテル、ジエチレングリコールモノエチルエーテル、ジエチレングリコールモノブチルエーテルなどのグリコールエーテル系溶剤、イソプロピルアルコール、エタノールなどのアルコール系溶剤などの溶媒が使用できる。これらは、単独で用いても良いし、２種以上を組み合わせても良い。非極性溶媒としては、フタル酸ジオクチル、フタル酸ジイソノニルなどの可塑剤、キシロール、トルエン、イソホロン、フェニルキシリルエタン、ジエチレングリコールモノブチルエーテルアセテート、プロピレンカーボネート、流動パラフィン、灯油、椰子油、菜種油、綿実油、ヒマシ油または、大豆油などの溶媒が使用できる。これらは、単独で用いても良いし、２種以上を組み合わせても良い。
また、極性溶媒と非極性溶媒を２種以上組み合わせてもよい。
【００１０】
界面活性剤は、必要に応じて非イオン界面活性剤、陰イオン界面活性剤、陽イオン界面活性剤、両イオン界面活性剤のいずれを用いてもかまわない。非イオン系界面活性剤として例えばポリオキシエチレンアルキルフェニルエーテル、ポリオキシエチレンスチリルフェニルエーテル、ポリオキシエチレンアルキルエーテル、ソルビタン脂肪酸エステル、ポリオキシエチレンソルビタン脂肪酸エステルなどが挙げられ、陰イオン系界面活性剤としてアルキルベンゼン硫酸塩、ポリオキシエチレンアルキルエーテル硫酸塩、ポリオキシエチレンアルキルフェニルエーテル硫酸塩、ジアルキルスルホコハク酸塩などが挙げられ、陽イオン系界面活性剤では脂肪族アミン塩およびその４級アンモニウム塩などが挙げられる。両イオン系界面活性剤ではベタイン型界面活性剤、アミノカルボン酸塩などが挙げられるが、これらに限定されない。また、これらの非イオン系界面活性剤、陰イオン系界面活性剤、陽イオン系界面活性剤および両イオン系界面活性剤は１種を単独に用いても２種以上を併用してもよい。
【００１１】
また、防蟻シート表面における薬剤のはじきを防止する目的で、前述した界面活性剤をエマルション樹脂に直接添加しても良い。
【００１２】
次に製剤例及び実施例で本発明を更に詳しく説明するが、本発明が製剤例や実施例のみに限定されるのものではない。
【００１３】
（製剤例１）
ペルメトリン２．４重量部をスチレン／ブタジエンの共重合エマルション（ラックスターＤＳ−６０２エマルション樹脂、大日本インキ株式会社製）８１．４重量部と混合し、１５分間攪拌した。次にネオペレックスＦ−２５界面活性剤（株式会社花王製）を５．８重量部添加し、５分間攪拌後、イオン交換水１０．２重量部を攪拌を加えながら徐々に添加した。最後に消泡剤としてアデカネートＢ−９４０（旭電化工業株式会社製）を０．２重量部添加し、殺虫成分を添加したエマルション樹脂を得た。
（製剤例２）
ペルメトリン１４．５重量部をスミカフレックス４００酢ビ／エチレン共重合エマルション樹脂（住友化学工業株式会社製）７２．６重量部と混合し、１５分間攪拌した。次にネオペレックスＦ−２５界面活性剤（上述）を５．５重量部添加し、５分間攪拌後、イオン交換水７．３重量部を攪拌しながら徐々に添加した。最後に消泡剤としてアデカネートＢ−９４０（上述）を０．１重量部添加し、殺虫成分を添加したエマルション樹脂を得た。
（比較製剤例）
対照製剤として一般にシロアリ駆除剤として使用されているペルメトリンを１０％含有する乳剤を用いた。
【００１４】
【実施例１】
ＥＶＡ（エチレン・酢酸ビニル共重合体）製防蟻シートを１０ｃｍｘ１０ｃｍに裁断した試験片上に、製剤例１の殺虫成分を添加したエマルション樹脂を２．５ｇ、対照製剤を水で５倍希釈したものを３ｇ乗せ、ガラス棒で均一に伸ばし、室温で乾燥、硬化させた。硬化後のシートをそれぞれ３枚用意し、それぞれのシート上に直径５ｃｍ、高さ４ｃｍのガラスリングを設置し，イエシロアリ職蟻を１０頭ずつ放ち、２４時間後の死虫率を観察した。
【表１】イエシロアリ職蟻に対する効果
2004156260.tif 000002
【実施例２】
ＥＶＡ（エチレン・酢酸ビニル共重合体）製防蟻シートを１０ｃｍｘ１０ｃｍに裁断した試験片上に、製剤例２の殺虫成分を添加したエマルション樹脂を０．５ｇ、対象製剤を水で５倍希釈したものを３ｇ乗せ、ガラス棒で均一に伸ばし、室温で乾燥、硬化させた。硬化後のシートをそれぞれ３枚用意し、それぞれのシート上に直径５ｃｍ、高さ４ｃｍのガラスリングを設置し，イエシロアリ職蟻を１０頭ずつ放ち、２４時間後の死虫率を観察した。
【表２】イエシロアリ職蟻に対する効果
2004156260.tif 000003
【００１５】
【発明の効果】
殺虫成分をエマルション樹脂と混合し、シート表面ならびに基礎立ち上がり部分に散布することにより防蟻樹脂皮膜を形成させることにより、本来防蟻効力の無い表面に、十分な防蟻効力を付与することが可能となった。